(57)【要約】【課題】（メタ）アクリレート化合物を含む熱硬化性樹脂層を有する熱プレス用シートを用いた熱プレスにより電子部品装置を製造する場合において、熱プレス用シートを長期に保存した後であっても安定した製造を可能にする方法を提供すること。【解決手段】配線層を有する配線基板と電極を有する電子部品とバンプとを有する積層体を、ステージ及び圧着ヘッドで挟むことによって加熱及び加圧する工程を備える、電子部品装置を製造する方法が開示される。積層体と圧着ヘッドとの間に、熱硬化性樹脂層を有する熱プレス用シートを介在させた状態で、積層体が加熱及び加圧される。熱硬化性樹脂層が（メタ）アクリレート化合物、及び重合禁止剤を含有する。【選択図】図３
2020009966.tif 000002
【特許請求の範囲】
【請求項１】
配線基板及び該配線基板に搭載された電子部品を備える電子部品装置を製造する方法であって、
絶縁基板及び該絶縁基板上に設けられた配線層を有する配線基板と複数の電極を有する電子部品とバンプとを有する積層体であって、前記電子部品が前記配線層と前記電極とが対向するように配置され、対向する前記配線層と前記電極との間に前記バンプが介在している、積層体を、ステージ及び圧着ヘッドで挟むことによって加熱及び加圧し、それにより、前記バンプを介して前記配線層と前記電極とを電気的に接続する工程を備え、
前記配線層と前記電極とを電気的に接続する前記工程において、前記積層体と前記圧着ヘッドとの間に、熱硬化性樹脂層を有する熱プレス用シートを介在させた状態で、前記積層体が加熱及び加圧され、
前記熱硬化性樹脂層が（メタ）アクリレート化合物、及び重合禁止剤を含有する、方法。
【請求項２】
前記積層体が、前記電子部品と前記配線基板との間で前記電極、前記バンプ及び前記配線層の間の間隙を充填している熱硬化性のアンダーフィル材を更に有する、請求項１に記載の方法。
【請求項３】
前記配線層と前記電極とを電気的に接続する前記工程において、それぞれ１つの前記電子部品を有する複数の前記積層体が、又は、１つの前記配線基板上に配置された複数の前記電子部品を有する１つ又は複数の前記積層体が、１組の前記ステージ及び前記圧着ヘッドで挟むことによって一括して加熱及び加圧される、請求項１又は２に記載の方法。
【請求項４】
前記配線層と前記電極とを電気的に接続する前記工程において、前記配線基板の温度が２５〜２００℃、前記電子部品の温度が２３０〜３００℃となるように、前記積層体が加熱及び加圧される、請求項１〜３のいずれか一項に記載の方法。
【請求項５】
絶縁基板及び該絶縁基板上に設けられた配線層を有する配線基板と電極を有する電子部品とバンプとを有する積層体であって、前記電子部品が前記配線層と前記電極とが対向するように配置され、対向する前記配線層と前記電極との間にバンプが介在している、積層体を、ステージ及び圧着ヘッドで挟むことによって加熱及び加圧し、それにより、前記配線層と前記電極とを前記バンプを介して電気的に接続する工程において、前記積層体と前記圧着ヘッドとの間に介在させるために用いられる、熱硬化性樹脂層を有する熱プレス用シートであって、
前記熱硬化性樹脂層が（メタ）アクリレート化合物、及び重合禁止剤を含有する、熱プレス用シート。
【請求項６】
前記熱硬化性樹脂層の平均厚みが、１０μｍ以上である請求項５に記載の熱プレス用シート。
【請求項７】
前記熱硬化性樹脂層の片面上又は両面上に設けられた離型シートを更に有する、請求項５又は６に記載の熱プレス用シート。
【請求項８】
（メタ）アクリレート化合物、及び重合禁止剤を含有し、請求項５〜７のいずれか一項に記載の熱プレス用シートの熱硬化性樹脂層を形成するために用いられる、熱プレス用熱硬化性樹脂組成物。
【請求項９】
充填材を更に含有し、前記充填材の含有量が、当該熱硬化性樹脂組成物の固形分の質量に対して６０〜８５質量％である、請求項８に記載の熱プレス用熱硬化性樹脂組成物。
【請求項１０】
溶剤を更に含有する、請求項８に記載の熱プレス用熱硬化性樹脂組成物。
【発明の詳細な説明】
【技術分野】
【０００１】
本発明は、電子部品装置を製造する方法、熱プレス用シート及び熱プレス用熱硬化性樹脂組成物に関する。
【背景技術】
【０００２】
パッケージ用配線基板に電子部品を搭載する方法として、実装効率、電気特性及び多ピン化対応の点で優れるフリップチップ実装の採用が増えている。フリップチップ実装では、ベアチップが、バンプ電極を介して配線基板にフェイスダウンで実装される。
【０００３】
例えば、電子部品の高集積化、高機能化、多ピン化、システム化、高速化、低コスト化等に対応するため、ＣＳＰ（Ｃｈｉｐ  Ｓｃａｌｅ  Ｐａｃｋａｇｅ）と称される種々の小型パッケージが開発されており、これらにフリップチップ実装が採用されている。ＣＯＢ（Ｃｈｉｐ  ｏｎ  Ｂｏａｒｄ）、ハイブリッドＩＣ（Ｉｎｔｅｇｒａｔｅｄ  Ｃｉｒｃｕｉｔ）、モジュール、カード等の分野においても、一部の電子部品を高密度実装するため、フリップチップ実装が採用されている。最近の表面実装型パッケージ及びＣＳＰには、端子がエリアアレイ状に配置されたものが多い。この種のパッケージの実装形態もフリップチップ実装と同様である。
【０００４】
フリップチップ実装の場合、接続信頼性、耐湿信頼性等の観点から、電子部品と配線基板との間の間隙に熱硬化性のアンダーフィル材を充填し、硬化したアンダーフィル材によって接合部の補強及び素子の保護を図ることがある。
【０００５】
電子部品と配線基板との間にアンダーフィル材を介在させる方法として、後入れ型、先付与型等の種々の方式がある。中でも、ＣＳＰの小型化及び薄肉化に伴い、電子部品と配線基板との接続と、接続部の補強とを目的とした、先付与型のアンダーフィル材を用いた方法が注目を集めている（例えば、特許文献１参照）。
【０００６】
先付与型のアンダーフィル材を用いた実装方式としては、ＴＣＢ（Ｔｈｅｒｍａｌ  Ｃｏｍｐｒｅｓｓｉｏｎ  Ｂｏｎｄｉｎｇ）プロセスが知られている。現在、ＴＣＢプロセスにおいては、補助フィルムとして熱可塑性のフィルムが用いられることがある。この補助フィルムは、先付与したアンダーフィル材が実装時に染み出し、圧着ヘッドが汚染されるのを防ぐ役割を担う。
【０００７】
先付与型のアンダーフィル材を用いた従来の実装方式では、各電子部品を個別に配線基板に実装することが主流であるが、近年、生産性の向上を図るために、圧着ヘッドの多段化及び大型化により、複数の電子部品を一括して配線基板に搭載することが検討されている（例えば、特許文献２参照）。複数の電子部品を一括して配線基板に搭載する際には、圧着ヘッドの歪み、基材の反り等に起因して、圧着ヘッドとの接触状態が電子部品間でばらつくために、実装時の荷重が不均一になり易い傾向がある。荷重が不均一になると、一部の電子部品に十分な荷重がかからず、電子部品と、基板とが電気的に接続できない可能性がある。過剰な荷重の生じた箇所では電子部品が破損する懸念もある。不均一な荷重は、電子部品の面方向での位置ずれの原因にもなり得る。位置ずれが生じると、電子部品と基板との間の導通がとれなくなる可能性がある。
【０００８】
そこで、荷重の不均一化を緩和するため、電子部品及び配線基板を含む積層体を、熱硬化性樹脂層を有する熱プレス用シートを介在させながらステージ及び圧着ヘッドで挟むことにより加熱及び加圧して配線基板に電子部品を搭載する手法が報告されている（例えば、特許文献３参照）。
【先行技術文献】
【特許文献】
【０００９】
【特許文献１】特開２０１３−２１９２８５号公報
【特許文献２】国際公開第２０１７／０３８６９１号
【特許文献３】国際公開第２０１７／５３７８４６号
【発明の概要】
【発明が解決しようとする課題】
【００１０】
熱プレス用シートの熱硬化性樹脂層に用いられる熱硬化性樹脂として、（メタ）アクリレート化合物を適用できることが期待される。しかし、（メタ）アクリレート化合物を含有する熱硬化性樹脂層を有する熱プレス用シートを、長期間保存した後に用いると、熱プレスによって安定して電子部品装置が製造できなくなることがあった。
【００１１】
そこで、本発明の一側面の目的は、（メタ）アクリレート化合物を含む熱硬化性樹脂層を有する熱プレス用シートを用いた熱プレスにより電子部品装置を製造する場合において、熱プレス用シートを長期に保存した後であっても安定した製造を可能にする方法を提供することにある。
【課題を解決するための手段】
【００１２】
上記課題を解決するための具体的な手段には、以下の態様が含まれる。
【００１３】
本発明の一側面は、配線基板及び該配線基板に搭載された電子部品を備える電子部品装置を製造する方法に関する。この方法は、絶縁基板及び該絶縁基板上に設けられた配線層を有する配線基板と複数の電極を有する電子部品とバンプとを有する積層体であって、前記電子部品が前記配線層と前記電極とが対向するように配置され、対向する前記配線層と前記電極との間に前記バンプが介在している、積層体を、ステージ及び圧着ヘッドで挟むことによって加熱及び加圧し、それにより、前記バンプを介して前記配線層と前記電極とを電気的に接続する工程を備える。前記配線層と前記電極とを電気的に接続する前記工程において、前記積層体と前記圧着ヘッドとの間に、熱硬化性樹脂層を有する熱プレス用シートを介在させた状態で、前記積層体が加熱及び加圧される。前記熱硬化性樹脂層が（メタ）アクリレート化合物、及び重合禁止剤を含有する。前記重合禁止剤の含有量が、前記（メタ）アクリレート化合物の含有量１００質量部に対して、０．０１〜１０質量部である。
【００１４】
上記方法によれば、熱プレス用シートを長期に保存した後であっても、安定して電子部品装置を製造することができる。
【００１５】
積層体は、電子部品と配線基板との間で電極、バンプ及び配線層の間の間隙を充填している熱硬化性のアンダーフィル材を更に有していてもよい。
【００１６】
配線層と電極とを電気的に接続する工程において、それぞれ１つの電子部品を有する複数の積層体が、又は、１つの配線基板上に配置された複数の電子部品を有する１つ又は複数の積層体が、１組のステージ及び圧着ヘッドで挟むことによって加熱及び加圧されてもよい。また、配線基板の温度が２５℃〜２００℃、電子部品の温度が２３０℃〜３００℃となるように、積層体が加熱及び加圧されてもよい。
【００１７】
本発明の別の一側面は、熱硬化性樹脂層を有し、上記方法において用いられる熱プレス用シートに関する。この熱プレス用シートの熱硬化性樹脂層は、（メタ）アクリレート化合物、及び重合禁止剤を含有する。熱硬化性樹脂層の平均厚みが、１０μｍ以上であってもよい。
【００１８】
熱プレス用シートは、熱硬化性樹脂層の片面上又は両面上に設けられた離型シートを更に有していてもよい。
【００１９】
熱硬化性樹脂層は、充填材を更に含有していてもよい。また、熱硬化性樹脂層が、エポキシ化合物とその硬化剤を更に含有していてもよい。
【００２０】
本発明の更に別の一側面は、（メタ）アクリレート化合物、及び重合禁止剤を含有する、熱プレス用熱硬化性樹脂組成物に関する。この熱プレス用硬化性樹脂組成物は、上記熱プレス用シートの熱硬化性樹脂層を形成するために用いられる。熱硬化性樹脂組成物が充填材を更に含んでいてもよい。その場合、充填材の含有量が、熱硬化性樹脂組成物の固形分の質量に対して６０〜８５質量％であってもよい。熱硬化性樹脂組成物は、溶剤を更に含んでいてもよい。
【発明の効果】
【００２１】
本発明によれば、電子部品及び配線基板を含む積層体を、熱硬化性樹脂層を有する熱プレス用シートを介在させながらステージ及び圧着ヘッドで挟むことにより加熱及び加圧して配線基板に電子部品を搭載して、電子部品装置を製造する場合において、熱プレス用シートを長期に保存した後であっても、安定して電子部品装置を製造することができる。例えば、熱プレス用シートを長期に保存した後であっても、位置ずれ、接続不良、電子部品の剥離といった不具合の発生を十分に抑制することができる。
【図面の簡単な説明】
【００２２】
【図１】電子部品装置を製造する方法の一実施形態を示す断面図である。
【図２】電子部品装置を製造する方法の一実施形態を示す断面図である。
【図３】電子部品装置を製造する方法の一実施形態を示す断面図である。
【図４】一実施形態に係る電子部品装置の断面図である。
【図５】一実施形態に係る熱プレス用シートの断面図である。
【発明を実施するための形態】
【００２３】
以下、図面を適宜参照しながら、本発明の実施形態について説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。また、各図における部材の大きさは概念的なものであり、部材間の大きさの相対的な関係はこれに限定されない。
【００２４】
本明細書において「〜」を用いて示された数値範囲には、「〜」の前後に記載される数値がそれぞれ最小値及び最大値として含まれる。
本明細書中に段階的に記載されている数値範囲において、一つの数値範囲で記載された上限値又は下限値は、他の段階的な記載の数値範囲の上限値又は下限値に置き換えてもよい。本明細書中に記載されている数値範囲において、その数値範囲の上限値又は下限値は、実施例に示されている値に置き換えてもよい。
本明細書において組成物中の各成分の含有量は、組成物中に各成分に該当する物質が複数種存在する場合、特に断らない限り、組成物中に存在する当該複数種の物質の合計の含有量を意味する。
本明細書において組成物中の各成分の粒径は、組成物中に各成分に該当する粒子が複数種存在する場合、特に断らない限り、組成物中に存在する当該複数種の粒子の混合物についての値を意味する。
本明細書において「層」との語には、当該層が存在する領域を観察したときに、当該領域の全体に形成されている場合に加え、当該領域の一部にのみ形成されている場合も含まれる。
本明細書において「平均厚み」、「平均距離」、及び「平均幅」とは、任意に選択した３点での測定値の算術平均値を意味する。
本明細書において「工程」との語には、他の工程から独立した工程に加え、他の工程と明確に区別できない場合であってもその工程の目的が達成されれば、当該工程も含まれる。
【００２５】
＜電子部品装置を製造する方法＞
以下、図１、図２及び図３を参照しながら本実施形態の製造方法の一例について説明する。図１〜図３に示される実施形態に係る方法においては、電子部品の配線基板と対向する面にアンダーフィル材を予め付与した後、電子部品の電極と配線基板の配線層とがバンプを介して電気的に接続される。
【００２６】
（付与工程）
まず、図１に示すように、本体部２１、本体部２１の一方の主面上に設けられた複数の電極２３、及びそれぞれの電極２３上に設けられたバンプ２５を有する電子部品２０の電極２３及びバンプ２５側の面に、アンダーフィル材３０を付与する（付与工程）。
【００２７】
電子部品２０は、例えば半導体チップであってもよい。電子部品の種類は特に制限されず、樹脂等によってパッケージングされていないダイ（チップ）そのもの、樹脂等によってパッケージングされているＣＳＰ、ＢＧＡ（Ｂａｌｌ  Ｇｒｉｄ  Ａｒｒａｙ）等と呼ばれている半導体パッケージなどであってもよい。
【００２８】
バンプ２５の材質は特に制限されず、はんだ等の通常使用される材質から選択することができる。バンプは、金属ポストとはんだとの組み合わせであってもよい。環境問題及び安全性の観点から、バンプには、Ｃｕ又はＡｕのほか、Ａｇ−Ｃｕ系はんだ、Ｓｎ−Ｃｕ系はんだ、Ｓｎ−Ｂｉ系はんだ等の無鉛はんだを使用してもよい。バンプを無鉛はんだから形成する場合、無鉛はんだの濡れ不良に起因してバンプ周辺に微細な隙間が生じやすい。しかし、本実施形態の製造方法によれば、無鉛はんだをバンプに使用した場合にも、位置ずれの発生を効果的に抑制することができる。
【００２９】
（接触工程）
次いで、図２に示すように、アンダーフィル材３０の付与された電子部品２０を仮圧着ヘッド４２上に配置し、電子部品２０と、ステージ４１上に配置された、絶縁基板１１及び絶縁基板１１上に設けられた配線層１３を有する配線基板１０とを対向させる。そして、ステージ４１及び仮圧着ヘッド４２により、電子部品２０と配線基板１０とを加熱及び加圧し、それにより、電子部品２０と絶縁基板１１との間で電極２３、バンプ２５及び配線層１３の間の間隙にアンダーフィル材３０を充填するとともに、バンプ２５と配線層１３とを接触させる（接触工程）。
【００３０】
絶縁基板１１の種類は特に制限されず、例えば、ＦＲ４、ＦＲ５等の繊維基材を含む有機基板、繊維基材を含まないビルドアップ型の有機基板、ポリイミド、ポリエステル等の有機フィルム、及びアルミナ、ガラス、シリコンの無機基材を含む基材から選択することができる。基材としてシリコンを含む基材を用いる場合、基板内に貫通電極（シリコン貫通電極；ＴＳＶ（Ｔｈｒｏｕｇｈ  Ｓｉｌｉｃｏｎ  Ｖｉａ））が形成されていてもよい。
【００３１】
配線層１３は、通常、接続用の電極を含む導体配線である。配線層１３は、例えば、セミアディティブ法、サブトラクティブ法等の手法により形成される。
【００３２】
アンダーフィル材は、電子部品２０の電極２３側の面、又は配線基板１０の配線層１３側の面のうち少なくとも一方に付与することができる。生産性の観点から、電子部品２０のみにアンダーフィル材を付与することが好ましい。バンプが配線基板１０の配線層１３上に設けられていてもよい。
【００３３】
アンダーフィル材３０としては、従来使用されているアンダーフィル材を使用することができる。例えば、特開２０１３−１５１６４２号公報、特開２０１３−２１９２８５号公報、特開２０１５−０３２６３７号公報、特開２０１５−０３２６３８号公報、特開２０１５−０８３６３３号公報、及び特開２０１５−０８３６３４号公報に記載されているアンダーフィル材を使用することができる。
【００３４】
アンダーフィル材の形状は特に制限されず、フィルム状であっても、液状であってもよい。加圧工程における電子部品と配線基板との面方向での位置ずれを抑制する観点から、アンダーフィル材の形状は、フィルム状であることが好ましい。隣接する接続部同士のピッチがより狭くなったときの接続信頼性の観点から、アンダーフィル材は導電性粒子を含まないことが好ましい。
【００３５】
アンダーフィル材を電子部品２０の電極２３側の面（又は、配線基板１０の配線層１３側の面）に付与する方法は、特に制限されない。
【００３６】
アンダーフィル材が液状の場合、付与方法としては、例えば、スクリーン印刷法、及びエアーディスペンサー、ジェットディスペンサー、オーガータイプディスペンサー等のディスペンサーを用いる方法が挙げられる。
【００３７】
アンダーフィル材がフィルム状の場合、付与方法としては、ダイアフラム方式のラミネータ、ロール方式のラミネータ等を用いる方法が挙げられる。
【００３８】
アンダーフィル材の塗布形状は特に制限されない。アンダーフィル材を配線基板の上に付与する場合、例えば、電子部品の搭載位置の全体に付与する方法、電子部品の搭載位置に対応する四角形の対角線に沿った２本の線からなるクロス形状に付与する方法、クロス形状に更にクロス形状を４５°ずらして重ねた米字形状に付与する方法、又は電子部品の搭載位置の中心に一点で付与する方法によりアンダーフィル材が付与される。信頼性の観点からアンダーフィル材のクリーピング等を抑制するためには、クロス形状又は米字形状でアンダーフィル材を付与することが好ましい。配線基板に基板電極（又は配線層）が設けられている場合は、基板電極が設けられた箇所を含む電子部品の搭載位置にアンダーフィル材を付与することが好ましい。
【００３９】
フィルム状のアンダーフィル材を付与する場合、電子部品の配線基板と対向する面の全体、又は配線基板の電子部品が搭載される位置の全体にアンダーフィル材を付与することが望ましい。
【００４０】
アンダーフィル材を付与する際の温度は、アンダーフィル材の性質等に応じて選択することができる。フィルム状のアンダーフィル材をダイアフラム方式のラミネータにより電子部品に付与する場合には、アンダーフィル材及び電子部品表面の温度を、例えば、それぞれ５０℃〜１００℃とすることが好ましく、ラミネート時のボイド巻き込みを抑制する観点からは、それぞれ７０℃〜９０℃とすることがより好ましく、それぞれ８０℃付近とすることが更に好ましい。
【００４１】
接触工程におけるアンダーフィル材の温度（以下、「充填温度」ともいう。）は、アンダーフィル材の硬化温度未満であることが好ましい。例えば、アンダーフィル材の充填温度は、２００℃未満であることが好ましい。アンダーフィル材の充填温度を２００℃未満とすることで、加圧によりアンダーフィル材を電子部品と配線基板との間の間隙に充填する際に、アンダーフィル材の増粘が抑えられ、アンダーフィル材の流動性が充分なものとなり、接続が確保されやすく、且つ、ボイドの発生を避けることができる傾向にある。
【００４２】
アンダーフィル材の充填温度の下限は特に制限されない。アンダーフィル材の低粘度化の観点からは、アンダーフィル材の充填温度は、例えば、３０℃以上であることが好ましく、５０℃以上であることがより好ましく、８０℃以上であることが更に好ましい。
【００４３】
アンダーフィル材の充填温度を調節する具体的な方法は特に制限されない。例えば、電子部品又は配線基板の少なくとも一方の温度を充填温度に調節してアンダーフィル材に接触させる方法を挙げることができる。
【００４４】
接触工程において、ステージ及び仮圧着ヘッドにより配線基板及び電子部品装置に加わる圧力の大きさは、一般的なフリップチップの実装工程と同様に、バンプの数又は高さのばらつき、加圧によるバンプ又はバンプを受ける絶縁基板上に設けられた配線の変形量等を考慮して設定することができる。具体的には、例えば、バンプ１個あたりが受ける荷重が１ｇ〜１０ｇ程度になるように設定することが好ましい。また、例えば、１チップあたりに掛かる荷重が１０Ｎ〜１００Ｎ程度になるように設定することが好ましい。
【００４５】
（接続工程）
次いで、図３に示すように、電子部品２０、配線基板１０及びそれらの間のアンダーフィル材３０から構成される３個の積層体５を、積層体５と圧着ヘッド４３との間に、熱硬化性樹脂層を有する熱プレス用シート３を介在させながらステージ４１及び圧着ヘッド４３により加熱及び加圧する。この加熱及び加圧により、電子部品２０の電極２３と配線基板１０の配線層１３とをバンプ２５を介して電気的に接続し、且つ、アンダーフィル材３０を硬化させる（接続工程）。通常、この接続工程において、熱プレス用シートの熱硬化性樹脂層も硬化する。
【００４６】
接続工程は、電子部品と配線基板とのバンプを介した接続を確保する観点から、バンプの融点以上の温度で行われることが好ましい。すなわち、バンプと絶縁基板上の配線等との金属接合が形成される温度で行われることが好ましい。例えば、バンプがはんだバンプである場合、接続工程は、２３０℃以上の温度で行われることが好ましい。アンダーフィル材の耐熱性の観点からは、接続工程は、例えば、３２０℃以下の温度で行われることが好ましく、３００℃以下の温度で行われることがより好ましい。はんだ接続は、導電性粒子を用いた接続手法等に比べ高温を必要とする一方、高い接続信頼性を有しているため、接続する配線層が増加した場合、及び配線層間のピッチが狭くなった場合にも適用可能な接続方法である。以上の観点から、配線基板１０の温度が２５〜２００℃、電子部品２０の温度が２３０〜３００℃となるように、積層体５が加熱及び加圧されることが好ましい。このような高温での加熱及び加圧に用いられる熱プレス用シート３は、２００℃以上の耐熱性を有することが好ましい。このような耐熱性を有する熱プレス用シート３の詳細については後述される。
【００４７】
接続工程において、１組のステージ及び圧着ヘッドによって一括して加熱及び加圧されるける電子部品、配線基板及びこれらを含む積層体の数は特に制限されない。生産効率の観点からは、複数の電子部品、及び／又は複数の積層体を一括して加熱及び加圧することが好ましい。その場合、電子部品又は積層体ごとに１枚の熱プレス用シートを配置しても、１枚の熱プレス用シートを複数の電子部品を覆うように配置してもよい。生産効率の観点からは、１枚の樹脂シートを複数の電子部品を覆うように配置することが好ましい。
【００４８】
一括して加熱及び加圧される電子部品又は積層体の数は、例えば、それぞれ２個以上であることが好ましく、それぞれ３個以上であることがより好ましく、それぞれ５個以上であることが更に好ましい。本実施形態の製造方法による効果は、一括して加熱及び加圧する電子部品又は積層体の数が多いほど顕著である。一括して加熱及び加圧される電子部品又は積層体の数の上限は、特に制限されないが、例えば１００個以下であってもよい。
【００４９】
接続工程は、生産効率の観点からは、短時間で行われることが好ましい。具体的には、例えば、昇温速度が５℃／秒以上であることが好ましく、１０℃／秒以上であることがより好ましく、１５℃／秒以上であることが更に好ましい。加熱時間は、バンプを構成する材料の種類により異なるが、生産効率の観点からは、短時間であるほど好ましい。バンプがはんだバンプである場合、加熱時間は、例えば、３０秒以下であることが好ましく、２０秒以下であることがより好ましく、１０秒以下であることが更に好ましい。Ｃｕ−Ｃｕ又はＣｕ−Ａｕの金属接合の場合は、加熱時間は、例えば、３０秒以下であることが好ましい。
【００５０】
接続工程において電子部品と配線基板との位置ずれを抑制する観点から、熱プレス用シートの熱硬化性樹脂層の硬化速度は、アンダーフィル材の硬化速度よりも速いことが好ましい。熱プレス用シートの熱硬化性樹脂層の硬化速度をアンダーフィル材の硬化速度よりも速くすることで、加熱時における熱膨張がより抑えられ、位置ずれを抑制しやすくなる傾向にある。
【００５１】
以上の工程を経ることで、図４に示す電子部品装置１が３個、一括して製造される。このように複数の電子部品装置を一括して製造する場合、従来、圧着ヘッドと電子部品との接触状態が電子部品間でばらつき、加熱及び加圧する際の荷重が不均一になる結果、電子部品装置の接続不良が多く発生し、歩留まりが低下することがあった。不均一な荷重は、電子部品装置の接続不良を発生させるほどではない場合であっても、電子部品装置の信頼性低下の一因となり得る。
【００５２】
これに対して、熱プレス用シートを用いた本実施形態の製造方法によれば、複数の電子部品装置を一括して製造する場合であっても、電子部品と圧着ヘッドとの接触状態のばらつきが低減し、荷重の不均一さが緩和され、その結果、歩留まりを向上すると考えられる。この理由は、例えば、以下のように考えることができる。
【００５３】
圧着ヘッドと電子部品との間に熱プレス用シートを介在させることで、熱プレス用シートの熱硬化性樹脂層の硬化によって、圧着ヘッド及び電子部品の熱膨張が抑えられ、それにより、熱膨張差に起因する位置ずれ、及び、平行度が不十分な圧着ヘッドから加わる面方向への力に起因する位置ずれが抑制されると考えられる。また、例えば、複数の電子部品装置を一括して製造する際に、圧着ヘッドとの接触状態が電子部品間でばらついていたとしても、圧着ヘッドと電子部品との間隙を熱プレス用シートによって埋めることができる。そして、その状態で熱プレス用シートの熱硬化性樹脂層が硬化する結果、電子部品と配線基板とに加わる荷重の不均一さが低減され、位置ずれが抑制されると考えられる。
【００５４】
加えて、本実施形態の熱プレス用シート内での空隙形成を抑制することにより、熱伝導率の低下、及び、熱プレス用シートを介した電子部品への荷重の均一化が更に抑制される。これにより、複数の電子部品装置をより安定して一括して製造することが可能である。
【００５５】
＜電子部品装置＞
図４に示す電子部品装置１は、絶縁基板１１及び該絶縁基板１１上に設けられた配線層１３を有する配線基板１０と、複数の電極２３を有する電子部品２０と、複数のバンプ２５と、硬化したアンダーフィル材３０とを有する。電子部品２０は電極２３と配線層１３とが対向するように配置され、対向する電極２３と配線層１３との間にバンプ２５が介在している。電極２３と配線層１３とがバンプ２５により電気的に接続されている。アンダーフィル材３０が、電子部品２０と配線基板１０との間で、電極２３、バンプ２５及び配線層１３の間に形成された間隙を充填している。本実施形態の電子部品装置１は、電子部品と配線基板との接続性が良好であり、信頼性に優れる。
【００５６】
本実施形態の方法の効果は、電子部品と配線基板との間の距離及びバンプ間の距離が小さい電子部品装置を製造する場合に特に顕著である。具体的には、電子部品装置における電子部品と配線基板との間の平均距離は、例えば、５０μｍ以下であることが好ましく、４０μｍ以下であることがより好ましく、３０μｍ以下であることが更に好ましい。また、隣り合うバンプ間の平均距離は、例えば、２００μｍ以下であることが好ましく、１５０μｍ以下であることがより好ましく、１００μｍ以下であることが更に好ましく、８０μｍ以下であることが特に好ましい。
【００５７】
本実施形態において、配線基板は、絶縁基板上に配線パターン及びレジストパターンによる凹凸部を有していてもよい。配線基板が配線パターン及びレジストパターンを有する場合は、例えば、配線パターンの平均幅が５０μｍ〜３００μｍであり、レジスト開口部の平均幅が５０μｍ〜１５０μｍであり、レジストの平均厚みが１０μｍ〜２０μｍであることが好ましい。配線パターンは、バンプと接続される配線層を含む。
【００５８】
本実施形態の製造方法によれば、上記のような凹凸部を有する基板を使用した場合であっても、電子部品と基板との位置ずれを抑制することができる。
【００５９】
＜熱プレス用シート＞
本実施形態に係る方法において用いられる熱プレス用シートは、加熱により硬化する熱硬化性樹脂層を有する。図５は、一実施形態に係る熱プレス用シートを示す断面図である。図５に示す熱プレス用シート３は、熱硬化性樹脂層３１と、熱硬化性樹脂層３１の両面上に設けられた離型シート３３ａ，３３ｂとを有する。熱硬化性樹脂層３１は、熱硬化性樹脂組成物をシート状に成形したものである。離型シートが熱硬化性樹脂層の片面上に設けられていてもよい。
【００６０】
圧着ヘッドにより電子部品を加熱して電子部品を配線基板に実装する際に、圧着ヘッドと電子部品との間に、本実施形態の熱プレス用シートを介在させることで、電子部品と基板との位置ずれを抑制し、且つ、複数の電子部品装置を一括して製造することが可能となる。以下、本実施形態の熱プレス用シートの各成分および構成について詳細に説明する。
【００６１】
［離型シート］
離型シート３３ａ，３３ｂは、積層体の加熱及び加圧の後、圧着ヘッド及び積層体に貼りつかない程度の離型性を有するシートである。容易な離型のためには離型シート３３ａ，３３ｂが設けられることが好ましいが、例えば熱硬化性樹脂層３１自体が硬化後に離型性を有する場合、離型シート３３ａ，３３ｂが設けられていなくてもよい。支持体としては、例えば、ポリエチレンフィルム、ポリ塩化ビニル等のポリオレフィンフィルム、ポリエチレンテレフタレートフィルム、ポリエチレンナフタレートフィルム、ポリカーボネートフィルム、ポリイミドフィルムなどの有機樹脂フィルム；離型紙；及び銅箔、アルミニウム箔等の金属箔が挙げられる。支持体としては、耐熱性の観点から、ポリイミドフィルム、及び銅箔、アルミニウム箔等の金属箔が好ましい。
【００６２】
離型シートとしては、配線基板の配線と電子部品の電極とをバンプを介して電気的に接続する際に染み出すアンダーフィル材のフィレット部との離型性を良好にする観点から、該電気的に接続する際に電子部品と接する離型シートは、離型剤を塗布して形成される離型層を有していてもよい。離型層の形成に使用される離型剤としては、アルキド樹脂、メラミン樹脂、オレフィン樹脂、ウレタン樹脂等の非シリコーン系離型剤、シリコーン系離型剤、ＰＴＦＥ（ポリテトラフルオロエチレン）、ＰＦＡ（ペルフルオロアルコキシフッ素樹脂）、ＦＥＰ（四フッ化エチレン・六フッ化プロピレン共重合体）、ＥＴＦＥ（エチレン・四フッ化エチレン共重合体）、ＥＣＴＦＥ（エチレン・クロロトリフルオロエチレン共重合体）、ＰＶＤＦ（ポリフッ化ビニリデン）等のフッ素樹脂系離型剤などが挙げられる。
【００６３】
離型剤の市販品としては、例えば、リンテック（株）製の「Ｘ」（シリコーン含有アルキド樹脂系離型剤；４９０ｍＮ／２０ｍｍ）、「ＳＫ−１」（シリコーン含有アルキド樹脂系離型剤；１２５０ｍＮ／２０ｍｍ）、「ＡＬ−５」（非シリコーン・アルキド樹脂系離型剤；１４８０ｍＮ／２０ｍｍ）、「６０５０」（非シリコーン・アルキド樹脂系離型剤；２４００ｍＮ／２０ｍｍ）、「６０５１」（非シリコーン・アルキド樹脂系離型剤；２８００ｍＮ／２０ｍｍ）、及び「６０５２」（非シリコーン・アルキド樹脂系離型剤；４０００ｍＮ／２０ｍｍ）が挙げられる（括弧内の数値は初期の密着強度の値である）。
また、離型剤の市販品としては、例えば、リンテック（株）製の「ＡＬ−７」（非シリコーン・アルキド樹脂系離型剤；重剥離型）、及び藤森工業（株）製の「ＮＳＰ−４」（非シリコーン・アルキド樹脂系離型剤；重剥離型）が挙げられる。更に、離型剤の市販品としては、例えば、日立化成（株）製のテスファインシリーズ（テスファイン３０３、テスファイン３０５、テスファイン３１４、テスファイン３１９、及びＴＡ３１−２０９Ｅ）が挙げられる。
【００６４】
離型シートを含めた熱プレス用シートの平均厚みは、例えば、２０μｍ〜４００μｍであることが好ましい。熱硬化性樹脂層又は熱プレス用シートの厚みは、マイクロメーターを用いて測定することができる。
【００６５】
［熱硬化性樹脂層］
熱硬化性樹脂層３１の平均厚みは、電子部品と配線基板との面方向での位置ずれを抑制する観点から、１０μｍ以上であることが好ましく、２０μｍ以上であることがより好ましく、３０μｍ以上であることが更に好ましい。また、熱硬化性樹脂層３１の平均厚みは、成膜性の観点から、例えば、３００μｍ以下であることが好ましく、２００μｍ以下であることがより好ましく、１００μｍ以下であることがさらに好ましく、２０μｍ未満であることが特に好ましい。
【００６６】
熱硬化性樹脂層３１又はこれを形成するための熱硬化性樹脂組成物は、（メタ）アクリレート化合物、及び重合開始剤を含有しており、必要によりその他の成分を更に含有してもよい。
【００６７】
熱プレス用シートがステージ及び圧着ヘッドによる熱プレスに用いられる前に、熱硬化性樹脂層に含まれる熱硬化性樹脂（（メタ）アクリレート化合物）の硬化反応がある程度進行していてもよい。これにより、電子部品の厚み等のばらつきが大きくなった場合にも、荷重不均一性の解消の点でより一層顕著な効果が得られる。例えば、熱硬化性樹脂層を形成するための乾燥条件の調整、又は、熱処理若しくは紫外線照射により、熱硬化性樹脂の硬化反応をある程度進行させることができる。
【００６８】
熱硬化性樹脂層の硬化反応の進行の程度は、熱硬化性樹脂層の溶融粘度に基づいて見積もることができる。具体的には、熱硬化性樹脂層の２５℃から１８０℃の領域における最低溶融粘度が１０００〜１０００００Ｐａ・ｓであってもよい。最低溶融粘度が１０００以上であると、荷重不均一性を解消するために変形した熱プレス用シートにおいて、樹脂層が過度に流動せずに形状を保持し易い。最低溶融粘度が１０００００以下であると、熱プレス用シートが荷重不均一性を解消するように変形し易い傾向がある。同様の観点から、熱硬化性樹脂層の２５℃から１８０℃の領域における最低溶融粘度が５０００〜５００００Ｐａ・ｓ、又は１００００〜３００００Ｐａ・ｓであってもよい。熱硬化性樹脂層の最低溶融粘度は、５％振り角、周波数１Ｈｚ、昇温速度１０℃／分の条件で熱硬化性樹脂層の粘度（複素粘性率）を測定したときの、粘度（複素粘性率）の最小値である。粘度（複素粘性率）の測定は、例えばレオメータ（動的粘弾性測定装置、装置名：ＭＣＲ３０１、（株）アントンパール・ジャパン製）を用いて行うことができる。
【００６９】
（メタ）アクリレート化合物
（メタ）アクリレート化合物は、（メタ）アクリレート基を１個有する単官能（メタ）アクリレート、（メタ）アクリレート基を２個以上有する多官能（メタ）アクリレート化合物、又はこれらの組み合わせであることができる。「（メタ）アクリレート基」は、メタクリレート基又はアクリレート基を意味する。（メタ）アクリレート化合物としては、例えば、エリスリトールポリ（メタ）アクリレート、グリシジルエーテル基を有する（メタ）アクリレート化合物、ビスフェノールＡに由来するジオール単位を有するジ（メタ）アクリレート化合物、シクロデカン基を有するジ（メタ）アクリレート化合物、メチロール（メタ）アクリレート、グリコールジ（メタ）アクリレート、ジオキサン基を有するジ（メタ）アクリレート化合物、ビスフェノールＦに由来するジオール単位を有する（メタ）アクリレート化合物、ジメチロール（メタ）アクリレート、イソシアヌル酸ジ（メタ）アクリレート、及びトリメチロールトリ（メタ）アクリレートが挙げられる。中でも、トリメチロールトリ（メタ）アクリレート、イソシアヌル酸ジ（メタ）アクリレート化合物、ビスフェノールＦに由来するジオール単位を有する（メタ）アクリレート化合物、シクロデカン基を有するジ（メタ）アクリレート化合物、及びグリシジルエーテル基を有する（メタ）アクリレート化合物からなる群より選択される少なくとも１種が好ましい。これらの（メタ）アクリレート化合物は、１種を単独で用いてもよく、２種以上を併用してもよい。
【００７０】
熱硬化性樹脂層及びこれを形成するための熱硬化性樹脂組成物における（メタ）アクリレート化合物の含有量は、特に制限されないが、充分な硬化性を得る観点からは、熱硬化性樹脂層、又は熱硬化性樹脂組成物の固形分の質量に対して、例えば、３０質量％以上であることが好ましく、４０質量％以上であることがより好ましい。（メタ）アクリレート化合物の含有量は、熱硬化性樹脂層の流動性の観点からは、熱硬化性樹脂層、又は熱硬化性樹脂組成物の固形分の質量に対して、例えば、９９質量％以下であることが好ましく、９５質量％以下であることがより好ましく、７０質量％以下であることが更に好ましい。
【００７１】
熱硬化性樹脂層は、その他の熱硬化性樹脂、すなわち、架橋構造体を形成して熱硬化性樹脂層を硬化させる反応性の官能基を有するその他の化合物を更に含有していてもよい。その他の熱硬化性樹脂の例としては、エポキシ化合物、ビスマレイミド化合物、シアネート化合物、フェノール化合物等を挙げることができる。熱硬化性樹脂は、１種を単独で用いても２種以上を組み合わせて用いてもよい。
【００７２】
その他の熱硬化性樹脂として用いられ得るエポキシ化合物は、１分子中に２個以上のエポキシ基を有する化合物であれば特に制限されるものではない。電子部品の製造のために一般的に使用されているエポキシ化合物を用いることができる。エポキシ化合物としては、例えば、ビスフェノールＡ、ビスフェノールＦ、ビスフェノールＡＤ、ビスフェノールＳ、ナフタレンジオール、水添ビスフェノールＡ等とエピクロルヒドリンとの反応により得られるグリシジルエーテル型エポキシ樹脂；オルソクレゾールノボラック型エポキシ樹脂を代表とする、フェノール化合物とアルデヒド化合物とを縮合又は共重合させて得られるノボラック樹脂をエポキシ化したノボラック型エポキシ樹脂；フタル酸、ダイマー酸等の多塩基酸とエピクロルヒドリンの反応により得られるグリシジルエステル型エポキシ樹脂；ｐ−アミノフェノール、ジアミノジフェニルメタン、イソシアヌル酸等のアミン化合物とエピクロルヒドリンとの反応により得られるグリシジルアミン型エポキシ樹脂；オレフィン結合を過酢酸等の過酸で酸化して得られる線状脂肪族エポキシ樹脂；及び脂環族エポキシ樹脂が挙げられる。これらのエポキシ化合物は、１種単独で用いても２種以上を組み合わせて用いてもよい。反応性及び耐熱性の観点からは、ビスフェノール型エポキシ樹脂及びグリシジルアミン型エポキシ樹脂が好ましい。
【００７３】
エポキシ化合物は、固体であっても液体であってもよく、固体のエポキシ化合物と液体のエポキシ化合物とを併用してもよい。熱硬化性樹脂組成物の粘度を低くする観点からは液状のエポキシ化合物が好ましい。
【００７４】
重合禁止剤
（メタ）アクリレート化合物は、後述のラジカル重合開始剤の有無にかかわらず、保存時に熱、酸素等の影響によりラジカル重合する場合があり、これが電子部品装置の製造の安定性に響する可能性がある。（メタ）アクリレート化合物に重合禁止剤を組み合わせることにより、電子部品装置製造の安定性が向上すると考えられる。重合禁止剤は、ラジカル重合に対して重合禁止効果があればよく、特に制限はない。重合禁止剤は、例えば、フェノール系、リン系、若しくはチオエーテル系の重合禁止剤、又はこれらの組み合わせであってもよい。
【００７５】
フェノール系の重合禁止剤としては、例えばペンタエリスリチル−テトラキス［３−（３，５−ジ−ｔ−ブチル−４−ヒドロキシフェニル）プロピオネート］、３，９−ビス｛２−［３−（３−ｔ−ブチル−４−ヒドロキシ−５−メチルフェニル）プロピオニルオキシ］−１，１−ジメチルエチル｝２，４，８，１０−テトラオキサスピロ［５，５］ウンデカン、オクタデシル−３−（３，５−ジ−ｔ−ブチル−４−ヒドロキシフェニル）プロピオネート、１，６−ヘキサンジオール−ビス［３−（３，５−ジ−ｔ−ブチル−４−ヒドロキシフェニル）プロピオネート］、１，３，５−トリメチル−２，４，６−トリス（３，５−ジ−ｔ−ブチル−４−ヒドロキシベンジル）ベンゼン、２，６−ジ−ｔ−ブチル−４―メチルフェノール、２，６−ジ−ｔ−ブチル−４―エチルフェノール、２，６−ジフェニル−４−オクタデシロキシフェノール、ステアリル（３，５−ジ−ｔ−ブチル−４−ヒドロキシフェニル）プロピオネート、ジステアリル（３，５−ジ−ｔ−ブチル−４−ヒドロキシベンジル）ホスホネート、チオジエチレングリコールビス［（３，５−ジ−ｔ−ブチル−４−ヒドロキシフェニル）プロピオネート］、４，４’−チオビス（６−ｔ−ブチル−ｍ−クレゾール）、２−オクチルチオ−４，６−ジ（３，５−ジ−ｔ−ブチル−４−ヒドロキシフェノキシ）−ｓ−トリアジン、２，２’−メチレンビス（４−メチル−６−ｔ−ブチル−６−ブチルフェノール）、２，−２’−メチレンビス（４−エチル−６−ｔ−ブチルフェノール）、ビス［３，３−ビス（４−ヒドロキシ−３−ｔ−ブチルフェニル）ブチリックアシッド］グリコールエステル、４，４’−ブチリデンビス（６−ｔ−ブチル−ｍ−クレゾール）、２，２’−エチリデンビス（４，６−ジ−ｔ−ブチルフェノール）、２，２’−エチリデンビス（４−ｓ−ブチル−６−ｔ−ブチルフェノール）、１，１，３−トリス（２−メチル−４−ヒドロキシ−５−ｔ−ブチルフェニル）ブタン、ビス［２−ｔ−ブチル−４−メチル−６−（２−ヒドロキシ−３−ｔ−ブチル−５−メチルベンジル）フェニル］テレフタレート、１．３．５−トリス（２，６−ジメチル−３−ヒドロキシ−４−ｔ−ブチルベンジル）イソシアヌレート、１，３，５−トリス（３，５−ジ−ｔ−ブチル−４−ヒドロキシベンジル）−２，４，６−トリメチルベンゼン、１，３，５−トリス［（３，５−ジ−ｔ−ブチル−４−ヒドロキシフェニル）プロピオニルオキシエチル］イソシアヌレート、テトラキス［メチレン−３−（３，５−ジ−ｔ−ブチル−４−ヒドロキシフェニル）プロピオネート］メタン、２−ｔ−ブチル−４−メチル−６−（２−アクリロイルオキシ−３−ｔ−ブチル−５−メチルベンジル）フェノール、３，９−ビス（１，１−ジメチル−２−ヒドロキシエチル）−２，４−８，１０−テトラオキサスピロ［５，５］ウンデカン−ビス［β−（３−ｔ−ブチル−４−ヒドロキシ−５−メチルフェニル）プロピオネート］、トリエチレングリコールビス［β−（３−ｔ−ブチル−４−ヒドロキシ−５−メチルフェニル）プロピオネート］、１，１‘−ビス（４−ヒドロキシフェニル）シクロヘキサン、２，２’−メチレンビス（４−メチルー６−ｔ−ブチルフェノール）��２，２‘―メチレンビス（４−エチルー６−ｔ−ブチルフェノール）、２，２’―メチレンビス（６−（１−メチルシクロヘキシル）―４−メチルフェノール）、４，４'―ブチリデンビス（３−メチルー６−ｔ−ブチルフェノール）、３，９−ビス（２−（３−ｔ−ブチルー４−ヒドロキシー５−メチルフェニルプロピオニロキシ）１，１―ジメチルエチル）―２，４，８，１０―テトラオキサスピロ（５，５）ウンデカン、４，４'−チオビス（３−メチルー６−ｔ−ブチルフェノール）、４，４'―ビス（３，５―ジーｔ−ブチルー４−ヒドロキシベンジル）サルファイド、４，４’―チオビス（６−ｔ−ブチルー２−メチルフェノール）、２，５−ジーｔ−ブチルヒドロキノン、２，５−ジーｔ−アミルヒドロキノン、２−ｔ−ブチルー６−（３−ｔ−ブチルー２−ヒドロキシー５−メチルベンジル）―４−メチルフェニルアクリレート、２，４−ジメチルー６−（１−メチルシクロヘキシル、スチレネイティッドフェノール、及び２，４−ビス（（オクチルチオ）メチル）−５−メチルフェノールが挙げられる。これらの中では、ヒンダードフェノール系が好ましい。
【００７６】
リン系の重合禁止剤としては、例えば、ビス−（２，６−ジ−ｔ−ブチル−４−メチルフェニル）ペンタペンタエリスリトールジホスファイト、トリス（２，４−ジ−ｔ−ブチルフェニルホスファイト）、テトラキス（２，４−ジーｔ−ブチルー５−メチルフェニル）―４，４'―ビフェニレンジホスホナイト、３，５−ジ−ｔ−ブチル−４−ヒドロキシベンジルホスホネート−ジエチルエステル、ビス−（２，６−ジクミルフェニル）ペンタエリスリトールジホスファイト、２，２−メチレンビス（４，６−ジ−ｔ−ブチルフェニル）オクチルホスファイト、トリス（モノ又はジ−ノニルフェニルホスファイト）、ビス（２，４−ジ−ｔ−ブチルフェニル）ペンタペンタエリスリトール−ジ、−ホスファイト、ビス（２，６−ジ−ｔ−ブチル−４−メトキシカルボニルエチル−フェニル）ペンタエリスリトールジホスファイト、及びビス（２，６−ジ−ｔ−ブチル−４−オクタデシルオキシカルボニルエチル−フェニル）ペンタエリスリトールジホスファイトが挙げられる。
【００７７】
チオエーテル系の重合禁止剤としては、例えば、ジラウリル３，３’−チオジプロピオネート、ビス（２−メチルー４−（３−ｎ−ドデシル）チオプロピオニルオキシ）―５−ｔ−ブチルフェニル）スルフィド、ジステアリル−３，３’−チオジプロピオネート、及びペンタエリスリトール−テトラキス（３−ラウリル）チオプロピオネートが挙げられる。
【００７８】
以上例示された重合禁止剤から選ばれる１種又は２種以上を組みわせて用いることができる。
【００７９】
熱硬化性樹脂層及びこれを形成するための熱硬化性樹脂組成物における重合禁止剤の含有量は、（メタ）アクリレート化合物の含有量１００質量部に対して、０．０１〜１０質量部であることが好ましく、０．１〜５質量部であることがより好ましい。重合禁止剤の含有量がこの範囲にあると、重合反応速度を確保しながら、熱プレス用シートの十分な保存安定性が得られ易い。
【００８０】
ラジカル重合開始剤
熱硬化性樹脂層及びこれを形成するための熱硬化性樹脂組成物が、ラジカル重合開始剤を更に含有していてもよい。ラジカル重合開始剤は、典型的には熱ラジカル重合開始剤であり、熱ラジカル重合開始剤と光ラジカル重合開始剤との組み合わせであってもよい。熱ラジカル重合開始剤としては、例えば、ケトンパーオキサイド、ハイドロパーオキサイド、ジアシルパーオキサイド、ジアルキルパーオキサイド、パーオキシケタール、アルキルパーエステル（パーオキシエステル）、及びパーオキシカーボネートが挙げられる。これらのラジカル重合開始剤は、１種を単独で用いてもよく、２種以上を併用してもよい。
【００８１】
ケトンパーオキサイドの具体例としては、メチルエチルケトンパーオキサイド、メチルイソブチルケトンパーオキサイド、アセチルアセトンパーオキサイド、シクロヘキサノンパーオキサイド、及びメチルシクロヘキサノンパーオキサイドが挙げられる。
【００８２】
ハイドロパーオキサイドの具体例としては、１，１，３，３−テトラメチルブチルハイドロパーオキサイド、クメンハイドロパーオキサイド、ｔ−ブチルハイドロパーオキサイド、ｐ−メンタンハイドロパーオキサイド、及びジイソプロピルベンゼンハイドロパーオキサイドが挙げられる。
【００８３】
ジアシルパーオキサイドの具体例としては、ジイソブチリルパーオキサイド、ビス−３，５，５−トリメチルヘキサノールパーオキサイド、ジラウロイルパーオキサイド、ジベンゾイルパーオキサイド、ｍ−トルイルベンゾイルパーオキサイド、及びコハク酸パーオキサイドが挙げられる。
【００８４】
ジアルキルパーオキサイドの具体例としては、ジクミルパーオキサイド、２，５−ジメチル−２，５−ビス（ｔ−ブチルペルオキシ）ヘキサン、１，３−ビス（ｔ−ブチルペルオキシイソプロピル）ヘキサン、ｔ−ブチルクミルパーオキサイド、ジ−ｔ−ブチルパーオキサイド、ジ−ｔ−ヘキシルパーオキサイド、及び２，５−ジメチル−２，５−ビス（ｔ−ブチルペルオキシ）ヘキシン−３が挙げられる。
【００８５】
パーオキシケタールの具体例としては、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）−２−メチルシクロヘキサン、１，１−ビス（ｔ−ブチルパーオキシ）シクロヘキサン、２，２−ビス（ｔ−ブチルパーオキシ）ブタン、及び４，４−ビス（ｔ−ブチルパーオキシ）ペンタン酸ブチルが挙げられる。
【００８６】
アルキルパーエステル（パーオキシエステル）の具体例としては、１，１，３，３−テトラメチルブチルパーオキシネオデカノエート、α−クミルパーオキシネオデカノエート、ｔ−ブチルパーオキシネオデカノエート、ｔ−ヘキシルパーオキシネオデカノエート、ｔ−ブチルパーオキシネオヘプタノエート、ｔ−ヘキシルパーオキシピバレート、ｔ−ブチルパーオキシピバレート、１，１，３，３−テトラメチルブチルパーオキシ−２−エチルヘキサノエート、ｔ−アミルパーオキシ−２−エチルヘキサノエート、ｔ−ブチルパーオキシ−２−エチルヘキサノエート、ｔ−ブチルパーオキシイソブチレート、ジ−ｔ−ブチルパーオキシヘキサヒドロテレフタレート、１，１，３，３−テトラメチルブチルパーオキシ−３，５，５−トリメチルヘキサネート、ｔ−アミルパーオキシ３，５，５−トリメチルヘキサノエート、ｔ−ブチルパーオキシ−３，５，５−トリメチルヘキサノエート、ｔ−ブチルパーオキシアセテート、ｔ−ブチルパーオキシベンゾエート、ジブチルパーオキシトリメチルアジペート、２，５−ジメチル−２，５−ジ−２−エチルヘキサノイルパーオキシヘキサン、ｔ−ヘキシルパーオキシ−２−エチルヘキサノエート、ｔ−ヘキシルパーオキシイソプロピルモノカーボネート、ｔ−ブチルパーオキシラウレート、ｔ−ブチルパーオキシイソプロピルモノカーボネート、ｔ−ブチルパーオキシ−２−エチルヘキシルモノカーボネート、及び２，５−ジメチル−２，５−ジ−ベンゾイルパーオキシヘキサンが挙げられる。
【００８７】
パーオキシカーボネートの具体例としては、ジ−ｎ−プロピルパーオキシジカーボネート、ジイソプロピルパーオキシカーボネート、ジ−４−ｔ−ブチルシクロヘキシルパーオキシカーボネート、ジ−２−エチルヘキシルパーオキシカーボネート、ジ−ｓｅｃ−ブチルパーオキシカーボネート、ジ−３−メトキシブチルパーオキシジカーボネート、ジ−２−エチルヘキシルパーオキシジカーボネート、ジイソプロピルオキシジカーボネート、ｔ−アミルパーオキシイソプロピルカーボネート、ｔ−ブチルパーオキシイソプロピルカーボネート、ｔ−ブチルパーオキシ−２−エチルヘキシルカーボネート、及び１，６−ビス（ｔ−ブチルパーオキシカルボキシロキシ）ヘキサンが挙げられる。
【００８８】
これらの熱ラジカル重合開始剤の中でも、硬化性の観点から、１，１−ビス（ｔ−ブチルパーオキシ）シクロヘキサン等のシクロヘキサン型の過酸化物が好ましい。
【００８９】
熱硬化性樹脂層及びこれを形成するための熱硬化性樹脂組成物におけるラジカル重合開始剤の含有量は、（メタ）アクリレート化合物の含有量１００質量部に対して、０．０〜１０質量部であることが好ましく、０．１〜５質量部であることがより好ましい。
【００９０】
充填材
熱硬化性樹脂層及びこれを形成するための熱硬化性樹脂組成物は、充填材を更に含有してもよい。充填材は、無機充填材、有機充填材、又はこれらの組合せであることができる。
【００９１】
無機充填材としては、例えば、溶融シリカ、結晶シリカ等のシリカ粒子；炭酸カルシウム、クレー、アルミナ等の粒子；窒化珪素、炭化珪素、窒化ホウ素、珪酸カルシウム、チタン酸カリウム、窒化アルミニウム、ベリリア、ジルコニア、ジルコン、フォステライト、ステアタイト、スピネル、ムライト、チタニア等の粒子；これらの粒子を球形化したビーズ；及びガラス繊維が挙げられる。これらの無機充填材は、１種を単独で用いてもよく、２種以上を併用してもよい。
【００９２】
熱硬化性樹脂層及びこれを形成するための熱硬化性樹脂組成物は、有機充填材の少なくとも１種を含有していてもよい。有機充填材としては、例えば、ゴム粒子、ポリアミド微粒子、シリコーン粒子などが挙げられる。また、有機充填材の好ましい含有量及び平均粒径は上記記載の無機充填材と同様である。
【００９３】
充填材の体積平均粒径は、例えば、０．０１μｍ〜２０μｍの範囲が好ましく、０．３μｍ〜１０μｍの範囲がより好ましい。充填材の体積平均粒径が０．０１μｍ以上であると、充填材の添加量により、熱硬化性樹脂組成物の粘度調整が容易になる傾向がある。充填材の体積平均粒径が１０μｍ以下であると、熱硬化性樹脂層の凹凸追従性を損なうことなく、硬化性を調整し、硬化物の弾性率を制御することができる傾向にある。
【００９４】
本明細書において「体積平均粒径」とは、レーザー回折式粒度分布測定装置を用いて小径側から体積累積分布曲線を描いた場合に、累積５０％となる粒子径（Ｄ５０）を意味する。
【００９５】
充填材の含有量は、例えば、熱硬化性樹脂層、又はこれを形成するための熱硬化性樹脂組成物の固形分の質量に対して６０〜８５質量％である。これにより、電子部品の搭載のための加熱及び加圧（接続工程）における熱プレス用シート内での空隙の発生が効果的に抑制される。また、熱プレス用シートの良好な成形性が得られる傾向にある。粉落ち抑制等の観点から、充填材の含有量は、熱硬化性樹脂層、又はこれを形成するための熱硬化性樹脂組成物の固形分の質量に対して６５〜７５質量％であってもよい。
【００９６】
ここで、熱硬化性樹脂組成物の固形分とは、水分及び後述する溶剤等の揮発分以外の成分を指す。固形分は、２５℃付近の室温で液状、又はワックス状のものも含み、必ずしも固体ではない。本明細書において、揮発分（すなわち水分及び溶剤）とは、沸点が大気圧下２００℃以下である物質を意味する。本明細書において、熱硬化性樹脂組成物における各成分における含有量は、特に別に断らない限り、熱硬化性樹脂組成物の固形分の量を基準とする割合を意味する。
【００９７】
熱硬化性樹脂層、又は熱硬化性樹脂組成物の固形分の体積を基準にした充填材の含有量は、４５〜７０体積％であることが好ましく、５０〜６０体積％であることがより好ましい。
【００９８】
熱硬化性樹脂組成物の固形分における無機充填材の体積基準の含有量は、以下のようにして測定される。まず、２５℃における熱硬化性樹脂組成物の固形分の質量（Ｗｃ）を測定し、その熱硬化性樹脂組成物を空気中４００℃で２時間、次いで７００℃で３時間熱処理し、樹脂分を燃焼して除去した後、２５℃における残存した無機充填材の質量（Ｗｆ）を測定する。次いで、電子比重計又は比重瓶を用いて、２５℃における無機充填材の比重（ｄｆ）を求める。次いで、同様の方法で２５℃における熱硬化性樹脂組成物の固形分の比重（ｄｃ）を測定する。次いで、熱硬化性樹脂組成物の固形分の体積（Ｖｃ）及び残存した無機充填材の体積（Ｖｆ）を求め、（式１）に示すように残存した無機充填材の体積を熱硬化性樹脂組成物の固形分の体積で除すことで、無機充填材の体積比率（Ｖｒ）として求める。
【００９９】
（式１）
Ｖｃ＝Ｗｃ／ｄｃ
Ｖｆ＝Ｗｆ／ｄｆ
Ｖｒ＝Ｖｆ／Ｖｃ
【０１００】
Ｖｃ：熱硬化性樹脂組成物の体積（ｃｍ３）
Ｗｃ：熱硬化性樹脂組成物の質量（ｇ）
ｄｃ：熱硬化性樹脂組成物の密度（ｇ／ｃｍ３）
Ｖｆ：無機充填材の体積（ｃｍ３）
Ｗｆ：無機充填材の質量（ｇ）
ｄｆ：無機充填材の密度（ｇ／ｃｍ３）
Ｖｒ：無機充填材の体積比率
【０１０１】
その他の成分
熱硬化性樹脂層及びこれを形成するための熱硬化性樹脂組成物が、光ラジカル重合開始剤、光カチオン重合開始剤及び光アニオン重合開始剤のような光開始剤を含んでいてもよい。
【０１０２】
熱硬化性樹脂層及びこれを形成するための熱硬化性樹脂組成物が、熱硬化性樹脂としてエポキシ化合物を含有する場合、熱硬化性樹脂層及び熱硬化性樹脂組成物が、エポキシ化合物を硬化させる硬化剤を含んでいてもよい。硬化剤としては特に制限されず、通常用いられる硬化剤から選択することができる。硬化剤は固体であっても液体であってもよく、固体の硬化剤と液体の硬化剤とを併用してもよい。短時間での硬化の観点からは、酸無水物の少なくとも１種を硬化剤として用いることが好ましい。
【０１０３】
エポキシ化合物と硬化剤との当量比（エポキシ基と反応する官能基当量）は特に制限されない。各成分の未反応分を少なくする観点からは、例えば、エポキシ化合物に対して硬化剤が０．１当量〜２．０当量であることが好ましく、０．５当量〜１．２５当量であることがより好ましく、０．８当量〜１．２当量であることが更に好ましい。
【０１０４】
熱硬化性樹脂層及びこれを形成するための熱硬化性樹脂組成物は、熱硬化性樹脂としてエポキシ化合物を含む場合、熱硬化性樹脂層及び熱硬化性樹脂組成物が、エポキシ化合物を硬化反応を促進する硬化促進剤を含んでいてもよい。硬化促進剤としては、例えば、リン系硬化促進剤、アミン系硬化促進剤、イミダゾール系硬化促進剤、及びグアニジン系硬化促進剤が挙げられ、リン系硬化促進剤、アミン系硬化促進剤、及びイミダゾール系硬化促進剤が好ましい。これらの硬化促進剤は、１種を単独で用いてもよく、２種以上を併用してもよい。
【０１０５】
熱硬化性樹脂層及びこれを形成するための熱硬化性樹脂組成物における硬化促進剤の含有量は、例えば、エポキシ化合物及び硬化剤の不揮発成分の合計を１００質量％としたとき、０．０５〜３質量％であることが好ましい。
【０１０６】
熱硬化性樹脂層及びこれを形成するための熱硬化性樹脂組成物は、熱可塑性樹脂の少なくとも１種を含有していてもよい。熱可塑性樹脂としては、例えば、アクリル樹脂、スチレン樹脂、ブタジエン樹脂、イミド樹脂、及びアミド樹脂が挙げられる。これらの熱可塑性樹脂は、１種を単独で用いてもよく、２種以上を併用してもよい。
【０１０７】
熱可塑性樹脂は、例えば、重合性単量体をラジカル重合することにより製造することができる。重合性単量体としては、例えば、（メタ）アクリル酸；（メタ）アクリル酸メチル、（メタ）アクリル酸エチル、（メタ）アクリル酸ベンジル等の（メタ）アクリル酸エステル；ジアセトン（メタ）アクリルアミド等の（メタ）アクリルアミド；スチレン、ビニルトルエン、α−メチルスチレン等のスチレン又はスチレン誘導体；ビニル−ｎ−ブチルエーテル等のビニルアルコールのエーテル；マレイン酸；マレイン酸モノメチル、マレイン酸モノエチル等のマレイン酸モノエステル；フマル酸；ケイ皮酸；イタコン酸；及びクロトン酸が挙げられる。これらの重合性単量体は、１種を単独で用いてもよく、２種以上を併用してもよい。熱可塑性樹脂は、（メタ）アクリレート化合物として例示された少なくとも１種の化合物のブロック共重合により形成されたアクリル系ブロック共重合体であってもよい。熱可塑性樹脂としては、市販品を用いてもよく、例えば、（株）クラレ製の「クラリティのＬＡシリーズ（ＬＡ−２１４０、ＬＡ−２２５０、ＬＡ−２３３０、ＬＡ−４２８５」等が挙げられる。
【０１０８】
本明細書において「（メタ）アクリル酸」とは、アクリル酸又はメタクリル酸を意味し、「（メタ）アクリルアミド」とは、アクリルアミド又はメタクリルアミドを意味する。
【０１０９】
熱可塑性樹脂の重量平均分子量は、成膜性及び流動性の観点から、例えば、５０００〜１００００００であることが好ましく、２００００〜５０００００であることがより好ましい。
【０１１０】
本明細書における重量平均分子量は、ゲルパーミエーションクロマトグラフィー（ＧＰＣ）法により測定され、標準ポリスチレンを用いて作成した検量線により換算された値である。ＧＰＣの条件を以下に示す。
ポンプ：Ｌ−６０００型（（株）日立製作所製、商品名）
カラム：Ｇｅｌｐａｃｋ  ＧＬ−Ｒ４２０＋Ｇｅｌｐａｃｋ  ＧＬ−Ｒ４３０＋Ｇｅｌｐａｃｋ  ＧＬ−Ｒ４４０（計３本）（日立化成（株）製、商品名）
溶離液：テトラヒドロフラン（ＴＨＦ）
測定温度：４０℃
流速：２．０５ｍＬ／分
検出器：Ｌ−３３００型ＲＩ（（株）日立製作所製、商品名）
【０１１１】
熱硬化性樹脂層及びこれを形成するための熱硬化性樹脂組成物における熱可塑性樹脂の含有量は、例えば、熱硬化性樹脂層及び熱硬化性樹脂組成物の総量中に１〜７０質量％であることが好ましく、５〜５０質量％であることがより好ましい。熱可塑性樹脂の含有量が１質量％以上であると、成膜性が向上する傾向にある。熱可塑性樹脂の含有量が７０質量％以下であると、硬化性が向上し、電子部品と基板との接合性が向上する傾向にある。
【０１１２】
熱硬化性樹脂組成物は、溶剤の少なくとも１種を含有していてもよい。溶剤としては、例えば、メチルエチルケトン、キシレン、トルエン、アセトン、エチレングリコールモノエチルエーテル、シクロヘキサノン、エチルエトキシプロピオネート、Ｎ，Ｎ−ジメチルホルムアミド、及びＮ，Ｎ−ジメチルアセトアミドが挙げられる。これらの溶剤は、１種を単独で用いてもよく、２種以上を併用してもよい。
【０１１３】
熱硬化性樹脂組成物における溶剤の含有量は特に制限されない。例えば、樹脂シートを作製する設備に合わせてその含有量を調整することが好ましい。
【０１１４】
熱硬化性樹脂層及びこれを形成するための熱硬化性樹脂組成物は、必要に応じてその他の成分を含有していてもよい。その他の成分としては、例えば、溶剤、カップリング剤、着色剤、界面活性剤、及びイオントラップ剤が挙げられる。
【０１１５】
熱硬化性樹脂組成物をシート状に成形する際には、作業性の観点から、熱硬化性樹脂組成物の成分を前述の溶剤中で混合してワニスの形態としてもよい。また、得られたワニスを離型シート上に塗工し、乾燥して熱硬化性樹脂層を形成してもよい。
【０１１６】
熱プレス用シートの製造方法
熱プレス用シート３は、例えば、上述した熱硬化性樹脂を含む熱硬化性樹脂組成物のワニスを離型シート３３ａ上に塗工し、塗工された熱硬化性樹脂組成物のワニスを乾燥して熱硬化性樹脂層３１を形成することと、熱硬化性樹脂層３１上に離型シート３３ｂを積層することとを含む方法により、得ることができる。
【０１１７】
離型シート３３ａへのワニスの塗工は、通常の方法により実施することができる。具体的には、コンマコート、ダイコート、リップコート、グラビアコート等の方法が挙げられる。
【０１１８】
離型シート３３ａに塗工されたワニスの乾燥は、ワニスに含まれる溶剤の少なくとも一部を除去できれば特に制限されず、通常用いられる乾燥方法から適宜選択することができる。ワニスを用いる方法に代えて、光反応によって流動性が低下する熱硬化性樹脂組成物を離型シート３３ａに塗工し、塗工された熱硬化性樹脂組成物に紫外線を照射してもよい。
【実施例】
【０１１９】
以下、本発明を実施例により具体的に説明するが、本発明はこれらの実施例に限定されるものではない。
【０１２０】
＜熱プレス用シートの作製＞
実施例１
撹拌機を備えたフラスコに、熱可塑性樹脂としてアクリル系ブロック共重合体（（株）クラレ製、商品名「ＬＡ４２８５」）を１９６．６ｇ、熱硬化性樹脂としてトリメチロールプロパントリアクリレート（日立化成（株）製、商品名「ＦＡ１３７Ｍ」）を９８．３２ｇ入れ、更に熱ラジカル重合開始剤としてジクミルパーオキサイド（日油（株）製、商品名「パークミルＤ」）を１．５ｇ、充填材としてシリカ粒子（（株）アドマテックス製、商品名「ＳＥ２０５０」、体積平均粒径：０．５μｍ）を８４３．６ｇ、重合禁止剤としてヒンダードフェノール系重合禁止剤（（株）ADEKA製、商品名「ＡＯ-６０」）を０．０７５ｇ、溶剤としてメチルエチルケトン２８８．５ｇを加え、これらを撹拌して混合し、熱硬化性樹脂組成物のワニスを得た。このワニスにおいて、重合禁止剤の含有量がアクリレート化合物の含有量１００質量部に対して０．０８質量部であり、充填材の含有量は、固形分の質量に対して７３質量％であった。
【０１２１】
熱硬化性樹脂組成物のワニスを、離型シートとしてのポリイミドフィルム（東レ・デュポン（株）製、商品名「カプトン１００Ｈ」、平均厚み：２５μｍ）に塗工した。塗工されたワニスを７０℃の乾燥機で１０分間の加熱によって乾燥して、平均厚み４０μｍの熱硬化性樹脂層を形成させた。熱硬化性樹脂層に、ポリイミドフィルム（東レ・デュポン（株）製、商品名「カプトン１００Ｈ」、平均厚み：２５μｍ）を重ね、ホットロールラミネーターを用いて１００℃、０．５ＭＰａ、１．０ｍ／分の条件で貼り合わせることで、ポリイミドフィルム、熱硬化性樹脂層及びポリイミドフィルムの順に積層された熱プレス用シートを得た。
【０１２２】
実施例２
重合禁止剤をｐ−メトキシフェノール（東京化成工業（株）製）に代えたこと以外は実施例１と同様にして、熱硬化性樹脂組成物のワニスを調製し、熱プレス用シートを作製した。
【０１２３】
比較例１
重合禁止剤を添加しないこと以外は、実施例１と同様にして、熱硬化性樹脂組成物のワニスを調製し、熱プレス用シートを作製した。
【０１２４】
＜電子部品装置の製造＞
電子部品として、アルミニウム配線及びアルミニウム配線上に設けられたバンプを有する７．３ｍｍ×７．３ｍｍ×０．１ｍｍのシリコンチップ（（株）ウォルツ製、商品名「ＷＡＬＴＳ−ＴＥＧ  ＣＣ８０−０１０１ＪＹ−ＭＯＤＥＬ  １」、バンプ：Ｓｎ−Ａｇ−Ｃｕ系、バンプ間隔：８０μｍ）を準備した。配線基板として、配線層及びソルダーレジストを有する１８ｍｍ×１８ｍｍ×０．４ｍｍの基板（（株）ウォルツ製、商品名「ＷＡＬＴＳ−ＫＩＴ  ＣＣ８０−０１０２ＪＹ−ＭＯＤＥＬ  １」、ソルダーレジスト：ＰＳＲ４０００−ＡＵＳ７０３、基材：Ｅ６７９ＦＧＳ）を準備した。
【０１２５】
８０℃まで昇温したシリコンチップに対して、フィルム状のアンダーフィル材（日立化成（株）製、エポキシ系ＮＣＦ（Ｎｏｎ−ｃｏｎｄｕｃｔｉｖｅ  Ｆｉｌｍ））を、ダイアフラム方式の真空ラミネータ（ニッコー・マテリアルズ（株）製、商品名「Ｖ１３０」）でラミネートした。
【０１２６】
ステージ上に配線基板を配置し、ステージに対向する圧着ヘッド上に、配線基板の配線層とバンプとが対向するようシリコンチップを設置した。そして、シリコンチップを８０℃まで昇温し、ステージと仮圧着ヘッドとにより、１２０Ｎの荷重で配線基板とシリコンチップとを加圧し、配線基板の配線層と、シリコンチップのバンプとを接触させた。この際、シリコンチップ上に付与されたアンダーフィル材が加圧により流動し、配線基板とシリコンチップとの間でアルミニウム配線、バンプ及び配線層の間隙を充填した。このようにして、５個の積層体を作製した。
【０１２７】
５個の積層体を、シリコンチップが上側に位置する向きで、１０ｃｍ角のステージの四隅及び中心の位置にそれぞれ配置した。ステージ上の５個の積層体を覆うように、各実施例又は比較例の１枚の熱プレス用シートを重ねた。その後、該ステージに対向する圧着ヘッドを３００℃まで昇温し、昇温した圧着ヘッドとステージとにより、積層体を２００Ｎの荷重で１０秒間加熱及び加圧した。これにより、配線基板の配線層と、シリコンチップのバンプとを電気的に接続した。このようにして、評価用の電子部品装置５個を一括して製造した。作製された当日の熱プレス用シート、又は作製から冷蔵で２週間若しくは４週間保存された熱プレス用シートを用いて、電子部品装置を製造した。
【０１２８】
得られた電子部品装置について、以下のようにして、電子部品の剥離の観察、接続性の確認、シリコンチップと配線基板との位置ずれの確認及び熱プレス用シート内の空隙の有無の確認を行った。評価結果を表１に示す。
【０１２９】
＜接続性＞
電子部品装置の導通をテスター（カイセ（株）製、商品名「ＳＫ−６５００」）で確認し、下記の評価基準に従って接続性を評価した。
−評価基準−
Ａ：５個の電子部品装置のうち、全ての電子部品装置において電子部品の導通が確認される。
Ｂ：５個の電子部品装置のうち、一部の電子部品装置において電子部品の導通が確認されない。
【０１３０】
＜電子部品の剥離＞
電子部品装置の内部を超音波観察装置（インサイト（株）製、商品名「ＩＮＳＩＧＨＴ−３００」）を用いて観察することで電子部品の剥離の有無を確認した。電子部品の剥離状態を下記の評価基準に従って評価した。
−評価基準−
Ａ：５個の電子部品装置のうち、全ての電子部品装置において電子部品の剥離が観察されなかった。
Ｂ：５個の電子部品装置のうち、一部の電子部品装置において電子部品の剥離が観察された。
【０１３１】
＜シリコンチップと配線基板との位置ずれの確認＞
電子部品装置について、シリコンチップのバンプと配線基板の配線層との面方向での位置ずれをＸ線観察装置（ノードソン・アドバンスト・テクノロジー（株）製、商品名「ＸＤ−７６００ＮＴ１００−ＣＴ）を用いて確認した。下記の評価基準に従って位置ずれを評価した。位置ずれは、電子部品装置１個につき５箇所、５個の電子部品装置で合計２５箇所を測定し、その算術平均値を求めた。
−評価基準−
Ａ：位置ずれの算術平均値が７μｍ未満である。
Ｂ：位置ずれの算術平均値が７μｍ以上、１０μｍ未満である。
Ｃ：位置ずれの算術平均値が１０μｍ以上である。
【０１３２】
【表１】
2020009966.tif 000003
【０１３３】
表１に示されるように、重合禁止剤を含む熱硬化性樹脂層を有する熱プレス用シートを用いることで、一定時間経過後も、接続不良及び電子部品の剥離を抑制しながら、複数の電子部品装置を、一括して製造できることが確認された。
【符号の説明】
【０１３４】
１…電子部品装置、３…熱プレス用シート、５…積層体、１０…配線基板、１１…絶縁基板、１３…配線層、２０…電子部品、２１…電子部品の本体部、２３…電極、２５…バンプ、３０…アンダーフィル材、３１…熱硬化性樹脂層、３３ａ、３３ｂ…離型シート、４１…ステージ、４２…仮圧着ヘッド、４３…圧着ヘッド。
【図１】
2020009966.tif 000004
【図２】
2020009966.tif 000005
【図３】
2020009966.tif 000006
【図４】
2020009966.tif 000007
【図５】
2020009966.tif 000008